Patent ES-2677523-T3 (ES)
Title: Método de hidrotratamiento de cortes de gasóleo utilizando un catalizador a base de una alúmina mesoporosa amorfa que tiene una conectividad elevada
Inventor: BOUALLEG MALIKA
IPC: C10G45/08
Filed: 2015-06-09
Granted: 2018-08-03
Abstract: Método de hidrotratamiento de al menos un corte de gasóleo que tiene una temperatura media ponderada (TMP) comprendida entre 240 ºC y 350 ºC, que funciona a una temperatura comprendida entre 250 ºC y 400 ºC, a una presión total comprendida entre 2 MPa y 10 MPa con una proporción de volumen de hidrógeno con respecto al volumen de carga de hidrocarburo comprendido entre 100 y 800 litros por litro y a una Velocidad Volumétrica Horaria (VVH) definida por la proporción del caudal volumétrico de carga de hidrocarburo líquido con respecto al volumen de catalizador cargado en el reactor comprendido entre 1 y 10 h-1, dicho método utilizando al menos un catalizador que comprende al menos un metal del grupo VIB y/o al menos un metal del grupo VIII de la tabla periódica y un soporte que comprende una alúmina mesoporosa amorfa, dicho método comprendiendo al menos las siguientes etapas de preparación de dicha alúmina: a) al menos una primera etapa a) de precipitación de alúmina, en medio de reacción acuoso, de al menos un precursor básico elegido entre aluminato de sodio, aluminato de potasio, amoniaco, hidróxido de sodio e hidróxido de potasio y de al menos un precursor ácido elegido entre sulfato de aluminio, cloruro de aluminio, nitrato de aluminio, ácido sulfúrico, ácido clorhídrico, y ácido nítrico, en la que al menos uno de los precursores básico o ácido comprende aluminio, el caudal relativo de los precursores ácido y básico se elige con el fin de obtener un pH del medio de reacción comprendido entre 8,5 y 10,5 y el caudal del o de los precursores ácido y básico que contienen aluminio se regula con el fin de obtener una tasa de avance de la primera etapa comprendida entre un 40 y un 100 %, tasa de avance que se define como la proporción de alúmina formada en equivalentes de Al2O3 durante dicha etapa a) de precipitación con respecto a la cantidad total de alúmina formada al final de la o las etapas de precipitación, dicha etapa a) funcionando a una temperatura comprendida entre 10 y 50 ºC, y durante un periodo de tiempo comprendido entre 2 minutos y 30 minutos, b) una etapa de tratamiento térmico de la suspensión obtenida al final de la etapa a), a una temperatura comprendida entre 50 y 200 ºC durante un periodo de tiempo comprendido entre 30 minutos y 5 horas que permite la obtención de un gel de alúmina, c) una etapa de filtración de la suspensión obtenida al final de la etapa b) de tratamiento térmico, seguida por al menos una etapa de lavado del gel obtenido, d) una etapa de secado del gel de alúmina obtenido al final de la etapa c) para obtener un polvo, e) una etapa de conformado del polvo obtenido al final de la etapa d) para obtener el material en bruto, f) una etapa de tratamiento térmico del material en bruto obtenido al final de la etapa e) a una temperatura comprendida entre 500 y 1000 ºC, en presencia o no de un flujo de aire que contiene hasta un 60 % en volumen de agua.